(57)【要約】【課題】　光触媒機能等を有する多機能を付与した水硬性複合材料及びその製造方法を提供する。【解決手段】　水硬性を有する材料のカルシウムシリケート系セメント、又はリン酸カルシウム系セメントを基体に水の存在化で塗布することにより硬化させ、塗布面に固化・固着、及び自己接着させたことを特徴とする物質吸着機能、調湿機能、及び／又は光触媒機能を有する水硬性複合材料、及び上記水硬性を有する材料を懸濁もしくは溶解した溶液を光触媒と混合することを特徴とする水硬性複合材料の製造方法。【選択図】　図１
2004076002.tif 000002
【特許請求の範囲】
【請求項１】
　物質吸着機能、調湿機能、及び／又は光触媒機能を有する水硬性複合材料であって、水
硬性を有する材料のカルシウムシリケート系セメント、又はリン酸カルシウム系セメント
を、適宜の基体に水の存在化で付着させることにより硬化させ、付着面に固化・固着、及
び自己接着させたことを特徴とする水硬性複合材料。
【請求項２】
　基体が、調湿材料、又は光触媒であることを特徴とする請求項１記載の複合材料。
【請求項３】
　水硬性を有する材料を、光触媒粒子の表面に被覆し、水和反応により光触媒粒子を水硬
性材料を介して接合したことを特徴とする、請求項１記載の複合材料。
【請求項４】
　水硬性を有する材料のカルシウムシリケート系セメントが、カルシウムシリケート、カ
ルシウムアルミネートシリケート、又はカルシウムマグネシウムシリケートを主成分とす
ることを特徴とする、請求項１記載の複合材料。
【請求項５】
　カルシウムシリケートが、エーライトもしくはビーライト、カルシウムアルミネートシ
リケートが、アノーサイト、カルシウムマグネシウムシリケートが、ディオプサイド、で
あることを特徴とする、請求項４記載の複合材料。
【請求項６】
　水硬性を有する材料のリン酸カルシウム系セメントが、リン酸八カルシウムであること
を特徴とする、請求項１記載の複合材料。
【請求項７】
　上記水硬性を有する材料を懸濁もしくは溶解した溶液を、光触媒と混合することを特徴
とする、水硬性複合材料の製造方法。
【請求項８】
　光触媒を、リンとカルシウムを含む溶液に漬けて、水硬性のあるリン酸カルシウムをそ
の表面に付着させることを特徴とする、水硬性複合材料の製造方法。
【請求項９】
　リン酸八カルシウムの水解反応によりリン酸八カルシウムを表面に付着させることを特
徴とする、請求項８記載の複合材料の製造方法。
【請求項１０】
　リン酸カルシウムが、光触媒活性を有することを特徴とする、請求項８記載の複合材料
の製造方法。
【請求項１１】
　上記リン酸カルシウムの光触媒活性が、２５０ｎｍ以下の波長光で生じ、太陽光や蛍光
灯などの通常の光源では活性化せず、低波長ＵＶを照射したときのみ活性化することを特
徴とする、請求項１０記載の複合材料の製造方法。
【請求項１２】
　請求項１から５のいずれかに記載の水硬性複合材料を構造部材の表面に形成して、物質
吸着機能、調湿機能、及び／又は光触媒機能を付与したことを特徴とする構造部材。
【発明の詳細な説明】
【技術分野】
【０００１】
　本発明は、光触媒機能等を有する水硬性複合材料及びその製造方法に関するものであり
、更に詳しくは、水硬性を有するカルシウムシリケート系セメント、又はリン酸カルシウ
ム系セメントを適宜の基体に水の存在下で付着させることにより硬化させ、付着面に固化
・固着、及び自己接着させて、物質吸着機能、調湿機能、及び／又は光触媒機能などの複
合化された機能を付与した水硬性複合材料、その製造方法及びその用途に関するものであ
る。
【背景技術】
【０００２】
　一般に、環境浄化等を目的として、脱臭などの物質吸着機能を有する材料や、空気中の
水分を吸排出し、湿度を調節する機能を有する調湿材料などは、建材や塗料などとして応
用されている。また、光触媒は、太陽や蛍光灯の光をエネルギーとして有機有害物質を分
解する作用を有するため、環境浄化材料として、既に、いろいろな場面で応用されている
。それらの応用方法として、一般的で最も応用範囲が広いものは、それらの材料を塗料化
して塗布する方法である。そのために、様々なバインダーや接着剤を混合して、塗布し、
常温下や加熱下で乾燥・固化させることが行われている。
【０００３】
　これらの方法として、例えば、バインダーとして、オルガノシランオリゴマーを、硬化
材として、酸、アルカリ、亜鉛化合物等を含んだ二酸化チタン塗料が提案されている（特
許文献１参照）。また、二酸化チタンと二酸化珪素をアルコールに分散し、これとエチル
シリケート及びシランカップリング剤とメチルグリコールを溶解した常温硬化性塗料が提
案されている（特許文献２参照）。更に、常温硬化が可能で密着性の優れた二酸化チタン
塗料が提供されている（特許文献３参照）。
【０００４】
　しかし、光触媒材料の塗料化には、いくつかの問題点がある。その一つは、光触媒自身
が持つ有機物の分解機能のために、有機系のバインダーや接着剤を用いることが出来ない
点である。このため、通常は、無機系のバインダーが用いられる。更に、同様の理由で、
有機系の素材には塗布できないことから、下地として無機系の塗料をあらかじめ塗ってお
くことが一般に行われている。しかし、これには余分なコストと時間がかかる。更に、光
触媒は、物質を吸着することがほとんどできないため、表面に接触した物質しか処理でき
ず、塗布しても十分な効果が得られないという問題がある。
【０００５】
　これらの問題は、以下に示されるように、光触媒として不活性なセラミックスで光触媒
を被覆することで解決された。すなわち、これらの問題を解決する方法として、アパタイ
トを二酸化チタンにコートした複合材料が提案されている（特許文献４参照）。この環境
浄化材料は、多孔質燐酸カルシウムの膜が生成しやすいように、組成、ｐＨなどを調整し
た擬似体液中に、酸化チタン膜付きの基材又は酸化チタン粒子を浸漬することによって形
成することができる。この複合材料は、アパタイトが、物質を吸着し、二酸化チタンがそ
れを分解するために、メンテナンスフリーで半永久的に使用できるものと期待されている
。
【０００６】
しかし、未だ解決されていないもう一つの問題点がある。これは、光触媒粒子にバイン
ダーを混合することで、光触媒粒子が部分的にバインダーに覆われてしまい、一部しか表
面に露出しない点である。当然、露出した部分しか材料は機能しない。通常、粒子表面の
４０％から７０％が隠蔽されてしまう。そのため、当技術分野においては、物質吸着機能
に優れ、かつバインダーを出来るだけ減らしても、もしくはバインダーが無くても、塗布
することが出来る環境浄化材料を開発することが求められていた。
【０００７】
　このように、吸着機能などの環境浄化機能を有する材料は、その粉末を塗布することに
より様々な場所で簡単に環境浄化等を実現することが出来る。また、いろいろな機能を複
合的に発揮するためには、複数の機能材料を混合して用いることもある。しかし、それら
の材料の塗料化には、バインダー等の接着剤が必要であるし、また、材料粉体の複合化は
、単に混合するだけでは複合化された機能を十分に発揮出来ない場合もあり、より高度な
複合化が求められる。
【０００８】
【特許文献１】特開平１１−２０９６９１
【特許文献２】特開２０００−０１７１９９
【特許文献３】特開２０００−０６３７０４
【特許文献４】特開平１０−２４４１６６
【発明の開示】
【発明が解決しようとする課題】
【０００９】
　このような状況の中で、本発明者は、上記従来技術に鑑みて、以上のような現状の調湿
材料、脱臭材料、光触媒などの問題点を解決するために鋭意研究を重ねて努力した結果、
臭い等の吸着機能に優れたカルシウム系の材料粉体が、同時に水硬性も有することを発見
し、更に研究を重ねて、本発明を完成するに至った。
　すなわち、本発明は、例えば、適宜の基体に水の存在化で塗布することにより硬化させ
、塗布面に固化・固着、及び自己接着させたことを特徴とする物質吸着機能、調湿機能、
及び／又は光触媒機能を有する水硬性複合材料を提供することを目的とするものである。
　また、本発明は、上記水硬性複合材料であって、硬化後には絡み合った水硬性材料によ
り接合され、バインダーが無くても塗布面の下地と接着・固化する自己接着機能のある新
規複合材料を提供することを目的とするものである。
また、本発明は、吸着機能や環境浄化機能を有する材料が、自己硬化性や自己接着性を
もち、バインダーを用いることなく基体に塗布するだけで固化、定着するだけでなく、材
料同士も接着し、結果的に複合化することを特徴とする新規複合材料を提供することを目
的とするものである。
【課題を解決するための手段】
【００１０】
　上記課題を解決するための本発明は、以下の技術的手段より構成される。
（１）物質吸着機能、調湿機能、及び／又は光触媒機能を有する水硬性複合材料であって
、水硬性を有する材料のカルシウムシリケート系セメント、又はリン酸カルシウム系セメ
ントを、適宜の基体に水の存在化で付着させることにより硬化させ、付着面に固化・固着
、及び自己接着させたことを特徴とする水硬性複合材料。
（２）基体が、調湿材料、又は光触媒であることを特徴とする前記（１）記載の複合材料
。
（３）水硬性を有する材料を、光触媒粒子の表面に被覆し、水和反応により光触媒粒子を
水硬性材料を介して接合したことを特徴とする、前記（１）記載の複合材料。
（４）水硬性を有する材料のカルシウムシリケート系セメントが、カルシウムシリケート
、カルシウムアルミネートシリケート、又はカルシウムマグネシウムシリケートを主成分
とすることを特徴とする、前記（１）記載の複合材料。
（５）カルシウムシリケートが、エーライトもしくはビーライト、カルシウムアルミネー
トシリケートが、アノーサイト、カルシウムマグネシウムシリケートが、ディオプサイド
、であることを特徴とする、前記（４）記載の複合材料。
（６）水硬性を有する材料のリン酸カルシウム系セメントが、リン酸八カルシウムである
ことを特徴とする、前記（１）記載の複合材料。
（７）上記水硬性を有する材料を懸濁もしくは溶解した溶液を、光触媒と混合することを
特徴とする、水硬性複合材料の製造方法。
（８）光触媒を、リンとカルシウムを含む溶液に漬けて、水硬性のあるリン酸カルシウム
をその表面に付着させることを特徴とする、水硬性複合材料の製造方法。
（９）リン酸八カルシウムの水解反応によりリン酸八カルシウムを表面に付着させること
を特徴とする、前記（８）記載の複合材料の製造方法。
（１０）リン酸カルシウムが、光触媒活性を有することを特徴とする、前記（８）記載の
複合材料の製造方法。
（１１）上記リン酸カルシウムの光触媒活性が、２５０ｎｍ以下の波長光で生じ、太陽光
や蛍光灯などの通常の光源では活性化せず、低波長ＵＶを照射したときのみ活性化するこ
とを特徴とする、前記（１０）記載の複合材料の製造方法。
（１２）前記（１）から（５）のいずれかに記載の水硬性複合材料を構造部材の表面に形
成して、物質吸着機能、調湿機能、及び／又は光触媒機能を付与したことを特徴とする構
造部材。
【００１１】
　次に、本発明について更に詳細に説明する。
　本発明は、物質吸着機能、調湿機能、及び／又は光触媒機能を有する水硬性複合材料で
あって、水硬性を有する材料のカルシウムシリケート系セメント、又はリン酸カルシウム
系セメントを、適宜の基体に水の存在化で付着させることにより硬化させ、付着面に固化
・固着、及び自己接着させたことを特徴とする水硬性複合材料に係るものである。本発明
では、基体として、例えば、調湿材料、光触媒が用いられるが、これらに制限されない。
光触媒としては、二酸化チタン等の光触媒活性を有するものであれば何でも良い。特に、
二酸化チタンの場合には、アナタース型でもルチル型でも光触媒活性があれば良い。粒径
は１ｎｍから数ｍｍである。また、形状は粉末でも薄膜でも良い。例えば、プラズマ処理
や窒素雰囲気中で焼成することなどにより酸素欠陥を発生させることで可視光化した二酸
化チタンでも良いし、金属化合物由来の金属イオンがドープされた酸化チタンでも良い。
更には、アパタイトや不活性セラミックスが被覆された二酸化チタンの複合材料でも良い
。
【００１２】
　本発明において、カルシウムシリケート系セメントとしては、カルシウムシリケート、
カルシウムアルミネートシリケート、カルシウムマグネシウムシリケートが用いられる。
これらは、水硬性材料であり、かつ臭いなどの吸着機能にすぐれる。カルシウムシリケー
ト、カルシウムアルミネートシリケート、カルシウムマグネシウムシリケートなどのカル
シウムシリケート材料は、以下のようにして調製できる。
【００１３】
　カルシウム成分として、炭酸カルシウム、酸化カルシウム、塩化カルシウムなど、マグ
ネシウム成分として、酸化マグネシウムや炭酸マグネシウム、アルミニウム成分として、
酸化アルミニウム、シリコン成分として、シリカなどを所定の組成で混合する。これらと
して、好適には、例えば、ディオプサイド（ＣａＯＭｇＯ2 ＳｉＯ2 ）、オケルマナイト
（２ＣａＯ・ＭｇＯ・２ＳｉＯ2 ）、エーライト（３ＣａＯ・ＳｉＯ2 ）、ビーライト（
２ＣａＯ・ＳｉＯ2 ）、アノーサイト（ＣａＯ・Ａｌ2 Ｏ3 ・２ＳｉＯ2 ）組成などの焼
結セラミックス粉体が例示されるが、これらに限らず、カルシウムシリケート系材料であ
れば何でもよい。結晶質材料でもガラス質材料でもよいが、ガラス質材料の方が硬化時間
が短く接着力も強いので好ましい。更に好ましくはアケルマナイトが硬化速度が速く好ま
しい。
【００１４】
　結晶質材料とガラス質材料は、所望の組成になるように、ＣａＣＯ3 、ＭｇＯ、ＳｉＯ
2 などを秤量し、混合する。これを電気炉で所定の温度で加熱し、結晶質材料やガラス質
材料を得る。これを粉砕して、水溶液やアルコール溶液に縣濁したり、水溶液やアルコー
ル溶液、酸等に溶かして溶液とする。この溶液を、基体に塗布し、水と反応させることに
より水和反応を起こし、ＣａＯ−ＳｉＯ2 −Ｈ2 Ｏ水和物を生成させる。水和物は、塗布
面と接着し、両者を結合する。また、水和物同士も接着するため、膜として強固な接着力
が得られる。
【００１５】
二酸化チタンと複合化する場合には、以下のようにする。この溶液に、二酸化チタンを
混合することでその表面に水硬性材料を点在させるようにする。この溶液を塗布し、水と
反応させることにより水和反応を起こし、ＣａＯ−ＳｉＯ2 −Ｈ2 Ｏ水和物を生成させる
。水和物は、二酸化チタンと接着すると同時に塗布面とも接着し、両者を結合する。また
、水和物同士も接着するため、膜として強固な接着力が得られる。水和反応を早く進行さ
せるためには、リン酸アンモニウムなどの硬化剤を、塗布する直前に加えても良いし、塗
布面にあらかじめ塗っておいても良いし、塗布後に吹き付けても良い。
【００１６】
　本発明において、リン酸カルシウム系セメントとしては、好適には、リン酸八カルシウ
ムが用いられる。リン酸カルシウムを使用する場合は、最も好ましくは、リン酸八カルシ
ウムを二酸化チタンの表面に析出し、これを水解させ、別の結晶に転化させることで接着
しても良い。リン酸八カルシウムを被覆するには、リンとカルシウムイオンを含む溶液中
、特に、リン酸カルシウムクラスターを含む水溶液中に、二酸化チタンを漬けることによ
り行われる。
【００１７】
　リン酸カルシウムは、最小単位として、Ｃａ9 （ＰＯ4 ）6 を１個以上含有する。Ｃａ
9 （ＰＯ4 ）6 のみが集合して構成されても良いし、ＯＨやＦ、Ｃｌなどを同時に含有し
ても良い。Ｃａは一部がＣｒ、Ｆｅ等他の金属でも良いし、Ｐも一部がＴｉ、Ａｌ等でも
良い。結晶質でも良いし、非晶質でも良い。結晶質の場合は、アパタイトやリン酸３カル
シウム、リン酸８カルシウム等のリン酸カルシウム結晶でも良い。アパタイトは、水酸ア
パタイトやフッ化アパタイト等である。
【００１８】
　Ｃａ9 （ＰＯ4 ）6 が一個以上からなる化合物の大きさは、０．０１ｎｍから５０ミク
ロンｍが好ましい。更に好ましくは、０．１ｎｍから１０ミクロンｍである。二酸化チタ
ンの表面の１〜９９％がＣａ9 （ＰＯ4 ）6 が一個以上からなる化合物で覆われているこ
とが好ましい。
【００１９】
　このＣａ9 （ＰＯ4 ）6 が一個以上からなる化合物は、少なくともリンとカルシウムを
含む液中から生成させたものが最も好ましい。すなわち、液の組成を制御することでクラ
スターであるＣａ9 （ＰＯ4 ）6 が生成し、これが集合して化合物が生成する。液中に、
二酸化チタン粉末を縣濁したり浸漬しておけば、その表面にＣａ9 （ＰＯ4 ）6 が一個以
上からなる化合物が付着する。それは１個でも良いし、複数個でも良い。複数個の場合は
、非晶質や結晶質のＣａ9 （ＰＯ4 ）6 が一個以上からなる化合物が生成する。それは、
アパタイトやリン酸３カルシウム等であるが、基本的には何でも良い。Ｃａ9 （ＰＯ4 ）
6 は、物質、細菌やウイルス、アルデヒド類、アンモニア等の有害物質の吸着性に優れる
。
【００２０】
　また、液中に何も入れなければ、溶液中に生成したクラスターＣａ9 （ＰＯ4 ）6 が集
合して化合物が生成する。液としては、例えば、Ｎａ、Ｋ、Ｃｌ、Ｃａ、Ｐ、Ｍｇ、Ｚｎ
等のイオンを含むものが良い。特にＰＨが７−８のものが良く、ＰＨが７．２から７．６
が好ましい。浸漬は０．１秒から１０分程度行う。
【００２１】
　Ｃａ9 （ＰＯ4 ）6 が一個以上からなる化合物の形態は、特に限定されるものではなく
、種々の形態が可能である。例えば、Ｃａ9 （ＰＯ4 ）6 が一個以上からなる化合物が層
状であっても良いし、微細片状や、微細粒状であっても良い。これらの、生成したＣａ9
（ＰＯ4 ）6 が一個以上からなる化合物は、光触媒機能を有する。通常、光触媒活性は２
５０ｎｍ以下の光を照射することで生じる。したがって、生活の場で考えられる太陽光や
蛍光灯の光では活性化しないために、通常は、繊維や紙、樹脂などの有機物と混合しても
これらを分解することはない。また、上記化合物は、細菌やウイルス、アルデヒド類やア
ンモニアなどの臭いの成分や化学物質過敏症の原因になる化学物質を大量に吸着すること
ができるので、光が当たらなくても、これら有害な物質を吸着して環境浄化やセルフクリ
ーニング効果を得ることができる。
【００２２】
　本発明において、水硬性を有する材料を、基体に付着させる方法は、いかなる方法でも
良い。粉末をそのまま吹き付けても良いが、水等に溶かして塗布することが好ましい。水
和反応の結果、強固な膜が得られる。膜が固化するのは水分が蒸発するまでの二時間程度
であるが、水和反応の特徴として、反応はその後も持続し、強度は増加し続ける。
【００２３】
　本発明の複合材料は、適宜の構造部材の表面に形成することが可能であり、例えば、外
壁や自動車や車両などの外部に塗布すれば、大気中の油分などにより汚れが付着すること
を防止することができ、いつまでも汚れることなく使用を続けることができる。特に、夜
間やトンネル内、光の当たらない場所では、本発明によらないと効果は全く得られない。
本発明による水硬性材料の一部は、細菌やウイルス、化学物質等を吸着する機能を持つ。
【００２４】
　本発明において、上記複合材料を表面に形成した構造部材としては、例えば、これらを
塗布した壁紙、建材、天井材、床材、ソファー、テーブル、いす、障子、ふすま、ドア、
家庭電化製品、本棚などの家具に用いられる紙、繊維、樹脂、木材、セラミックス、金属
からなる建築物の内装材や、タイル、木材、金属、セラミックス、樹脂製等の外装材、自
家用車やタクシー、バス等の自動車や列車、飛行機、船などの車両の内部のいすや床材、
網棚等の繊維や樹脂、紙、タイル等のセラミックス、金属、木材、更に、繊維や樹脂、紙
、タイル等のセラミックス、金属、木材などの外装材、人工植物、造花が例示され、これ
らは、環境浄化やセルフクリーニングに効果がある。
【００２５】
　本発明の複合材料を構造部材の表面に形成する方法としては、例えば、有機系バインダ
ーや無機系バインダーなどに混合して塗布すれば、付着力は更にに強力になる。バインダ
ーの接着力と水硬性材料の接着力が同時に得られ、その結果、今までになく機能や接着性
の優れた環境浄化材料が得られる。通常、二酸化チタンは、有機系のバインダーに混合す
るとバインダー自身を分解してしまうため変色したり、ぼろぼろになってしまうが、水硬
性材料が被覆された二酸化チタンでは二酸化チタンとバインダーが、直接、接しないため
、有機系バインダーを用いてもこれらの問題がない。
【００２６】
　塗料成分としては、公知の水系あるいは溶剤系の有機塗料又は無機塗料の如何なるもの
をも用いることができる。塗料組成物には、必要に応じて、消泡剤、増粘剤、凍結安定剤
、湿潤剤、顔料、水溶性樹脂、浸透助剤などの公知の添加剤を配合しても良い。塗料組成
物の塗装対象物への塗布は、刷毛、ローラー、エアースプレー、エアレススプレー等の通
常の方法により行うことができる。本発明の塗料組成物によれば、得られる塗料塗膜は、
油分や水分の付着によっても黄ばみを生じたり、劣化したりすることが非常に少なくなり
、優れた耐久性と美観保持が得られる。
【発明の効果】
【００２７】
　本発明は、光触媒機能を有する水硬性複合材料及びその製造方法に係るものであり、本
発明により、１）物質吸着機能、調湿機能、及び／又は光触媒機能などの複合化された機
能を有する水硬性複合材料を提供することができる、２）自己硬化性、自己接着性をもち
、バインダーを用いることなく塗布するだけで固化、定着、及び接着する複合材料が得ら
れる、３）カルシウムシリケート系セメント、リン酸カルシウム系セメントを用いた新素
材を提供することができる、４）上記水硬性複合材料を表面に形成した構造部材を提供す
ることができる、等の効果が奏される。
【発明を実施するための最良の形態】
【００２８】
　次に、実施例により本発明を具体的に説明するが、本発明はこれらに限定されるもので
はない。以下において、部とは特に断りのない限り重量部を表す。
【００２９】
（水和試験）
　試料粉末に水を加え練和したものを３×４×５ｍｍの金型に充填し、３７℃、相対湿度
１００％の恒温器中に保持して水和反応させた、試験開始から２０ｈ後に試料を取り出し
、硬化状況を観察した。水和試験前後の走査型電子顕微鏡観察（以下、ＳＥＭと記す；Ｓ
−８００、日立) 及びＸＲＤ、比表面積、フーリエ変換赤外吸収スペクトル（以下、ＦＴ
−ＩＲと記す) の測定を行った。比表面積は窒素吸着によるＢＥＴ法（モノソーブ、カン
タクローメ) により測定した。また、カロリメーターにより水和発熱曲線を測定した。測
定は、３７℃で、４５ｈ行なった。試料粉末２ｇに対し、水１００ｍｌを加え、攪拌し、
１ｈ放置した後の濾液について化学分析を行なった。溶出イオンの組成分析にはＩＣＰ発
光分光分析（以下、ＩＣＰとする) を用いた。試料粉末に水を加え練和し、これを直径６
ｍｍ高さ１０ｍｍの金型に充填し、そのまま温度３７℃で相対湿度１００％の恒温器中で
水和反応させ、３ｈ及び６ｈ後に取り出し、圧縮強度を測定した。
【００３０】
　凝固試験ＪＩＳ　Ｔ　６６０２歯科用リン酸亜鉛セメントに準じて凝固時間を測定した
。まず、以下のようにして、標準ちょう度を決定した。練板の上に０．５ｍｌの硬化液を
取り、適当量の粉末試料を加えて、練和したもの０．５ｍｌを取った。練和を開始したと
きから３ｍｉｎ後に、質量２０ｇのガラス板を載せ、その上に質量約１００ｇのおもりを
静かに載せ、練和を開始したときから１０ｍｉｎを経過したとき、おもり及びガラス板を
取り除き、広がった試料の平行切線間の最大部及び最小部の寸法を測定した。その平均が
２９−３１ｍｍとなったとき、これを、標準ちょう度とした。次に、以下のようにして、
凝固時間を測定した。粉末試料を硬化液で標準ちょう度に練和し、内径１０ｍｍ、高さ５
ｍｍの型に満たし、３７℃、相対湿度１００％の恒温器に入れ、随時取り出して、質量３
００ｇのビカー針を試験片の面に静かに落とし針後がつくかどうかを調べた。試験片に針
跡を残さなくなったときを、練和開始時から起算して凝固時間とした。硬化液は、水、生
理食塩水、リン酸アンモニウム水溶液（（ＮＨ4 ）２ＨＰＯ4 −３．７ｍｏｌ／ｌ）、を
用いた。
【００３１】
比較例１
（アパタイトの調製と効果）
　塩化カルシウム（１０ｍｇ／ｍｌ）水溶液２５ｍｇを、水溶液１０ｃｃ（塩化ナトリウ
ム８０００ｍｇ、塩化カリウム２００ｍｇ、リン酸一水素ナトリウム１１５０ｍｇ、リン
酸二水素カリウム２００ｍｇ）に混合した後、二酸化チタン（テイカ製）と２４時間反応
させた。このようにして、アパタイトを得た。これをガラスに約１０ミクロンの厚さにな
るよう塗布し、放置した。膜は全く固化せず、指で触れると剥げ落ちた。
【実施例１】
【００３２】
（リン酸八カルシウムの調製と効果）
　塩化カルシウム（１００ｍｇ／ｍｌ）水溶液２５ｍｇを、水溶液１０ｃｃ（塩化ナトリ
ウム８００００ｍｇ、塩化カリウム２０００ｍｇ、リン酸一水素ナトリウム１１５００ｍ
ｇ、リン酸二水素カリウム２０００ｍｇ）に混合した後、５秒間反応させた。その後、直
ちに、一リットルの水を入れて反応を止めた。このようにして、リン酸八カルシウムを得
た。これを、ガラスに約１０ミクロンの厚さになるよう塗布し、放置した。２時間後、膜
は強固に形成された。膜乾燥後のリン酸カルシウムは、アパタイト結晶であった。この膜
を室内の壁紙に塗ったところ、２．５ｐｐｍあったホルムアルデヒドが、５時間後に０．
５ｐｐｍに減少した。凝固時間を測定したところ、９０分後に凝固していた。
【００３３】
（有機物質除去率）
　無機塗料塗膜が形成されたアルミナ基板を、プラスチック製容器中に入れ、この容器内
に、所定量のホルムアルデヒドやアセトアルデヒド、アンモニア等を注入し、１０Ｗのブ
ラックライトを３０分間照射し、ガスクロマトグラフィーを用いて、アセトアルデヒドの
除去率を求めた。本実施例の粉末を分光光度計により全波長の吸収スペクトルを測定した
。その結果、本実施例の粉末では、２５０ｎｍ以下で吸収があり、この広い領域で光活性
があることが分かった（図１のＵＶ−（ａ））。これに対して、市販のアパタイト粉末は
、全く吸収がなかった（図１のＵＶ−（ｂ））。
【実施例２】
【００３４】
　塩化カルシウム水溶液に、硝酸亜鉛１ｍｇ／ｍｌを１ｍｇ添加して使用した他は、実施
例１と同様にして膜を形成した。同じように強固な膜が得られた。ここで生成した結晶も
アパタイトであったが、３００ｎｍ以下の光に反応する光触媒活性のあるアパタイトであ
った。これをアクリル樹脂に５％添加して室内に放置したところ、樹脂は変色等の変化は
なかった。しかし、３００ｎｍの光を５時間照射すると変色した。この膜を室内の壁紙に
塗ったところ、１．５ｐｐｍあったアンモニアが、５時間後に０．０ｐｐｍに減少した。
【実施例３】
【００３５】
　塩化カルシウム水溶液に硝酸亜鉛５００ｍｇ／ｍｌを１ｍｇ添加して使用した他は、実
施例１と同様にして膜を形成した。同じように強固な膜が得られた。ここで生成した結晶
もアパタイトであったが、３５０ｎｍ以下の光に反応する光触媒活性のあるアパタイトで
あった。これをアクリル樹脂に５％添加して室内に放置したところ、樹脂は変色等の変化
はなかった。しかし、３５０ｎｍ以下の光を５時間照射すると変色した。この膜を室内の
壁紙に塗ったところ、１個／リットルあった浮遊細菌が０個／リットルに減少した。また
、この膜を塗った食品容器（ポリスチレン製）に餅やパンを入れて一週間室内に放置した
ところ、全くカビが生えなかった。御飯についても大腸菌は当初２０００個であったもの
が１週間後０になっていた。普通の容器では、３日後にカビが生え、大腸菌は１０万個以
上であった。
【実施例４】
【００３６】
（リン酸八カルシウムで一部被覆された光触媒の調製）
　アナターゼ型可視光酸化チタン（テイカ（株）製）２ｇを、塩化カルシウム（１００ｍ
ｇ／ｍｌ）水溶液２５ｍｇと混合した。これを水溶液１０ｃｃ（塩化ナトリウム８０００
０ｍｇ、塩化カリウム２０００ｍｇ、リン酸一水素ナトリウム１１５００ｍｇ、リン酸二
水素カリウム２０００ｍｇ）に混合した後、５秒間反応させた。その後、直ちに、一リッ
トルの水を入れて反応を止めた。このようにして、酸化チタン粒子表面の一部（約２％：
電子顕微鏡観察による）がリン酸八カルシウムで被覆された光触媒を得た。この膜をガラ
スや外壁に塗ったところ、防汚効果を示し、室内の壁紙に塗ったところ、２．５ｐｐｍあ
ったホルムアルデヒドが、２時間後に０．５ｐｐｍに減少した。この効果は１ヶ月後も持
続し、半永久的に使用可能であった。凝固時間を測定したところ、１２０分後に凝固して
いた。ビルの外壁及び自家用車のボディに塗布したところ、半年後、本実施例のものでは
塗布面の汚れがほとんどなかった。
【実施例５】
【００３７】
　塩化カルシウム水溶液に硝酸亜鉛１ｍｇ／ｍｌを１ｍｇ添加して使用した他は、実施例
２と同様にして膜を形成した。同じように強固な膜が得られた。ここで生成した結晶もア
パタイトであったが、２５０ｎｍ以下の光に反応する光触媒活性のあるアパタイトであっ
た。これをアクリル樹脂に５％添加して室内に放置したところ、樹脂は変色等の変化はな
かった。しかし、２５０ｎｍの光を５時間照射すると変色した。この膜をガラスや外壁に
塗ったところ、防汚効果を示し、室内の壁紙に塗ったところ、１．５ｐｐｍあったアンモ
ニアが、２時間後に０．０ｐｐｍに減少した。この効果は１ヶ月後も持続し、半永久的に
使用可能であった。
【実施例６】
【００３８】
　塩化カルシウム水溶液に硝酸亜鉛５００ｍｇ／ｍｌを１ｍｇ添加して使用した他は、実
施例２と同様にして膜を形成した。同じように強固な膜が得られた。ここで生成した結晶
もアパタイトであったが、３５０ｎｍ以下の光に反応する光触媒活性のあるアパタイトで
あった。これをアクリル樹脂に５％添加して室内に放置したところ、樹脂は変色等の変化
はなかった。しかし、３５０ｎｍ以下の光を５時間照射したところ、変色した。この膜を
ガラスや外壁に塗ったところ、防汚効果を示し、室内の壁紙に塗ったところ、１個／リッ
トルあった浮遊細菌が０個／リットルに減少した。また、この膜を塗った食品容器（ポリ
スチレン製）に餅やパンを入れて一週間室内に放置したところ、全くカビが生えなかった
。御飯についても大腸菌は当初２０００個であったものが１週間後０になっていた。普通
の容器では３日後にカビが生え、大腸菌は１０万個以上であった。この効果は１ヶ月後も
持続し、半永久的に使用可能であった。
【実施例７】
【００３９】
（カルシウムシリケート系溶液の作製）
　結晶質材料とガラス質材料を作製した。ディオプサイド（ＣａＯＭｇＯ2 ＳｉＯ2 ）、
オケルマナイト（２ＣａＯ・ＭｇＯ・２ＳｉＯ2 ）組成になるように、特級試薬のＣａＣ
Ｏ3 、ＭｇＯ、ＳｉＯ2 （純正化学社) を秤量し、湿式でボールミルで混合し、配合材と
した。この配合材を用い、結晶質材料は、固相反応法で作製した。すなわち、配合材を、
電気炉で、オケルマナイトは１４００℃で、ディオプサイドは１３５０℃で、それぞれ、
３０ｍｉｎ焼成後、炉外で放冷し、作製した。ガラス質材料は、配合材を白金製のルツボ
に入れ、電気炉で、２ＣａＯ・ＭｇＯ・２ＳｉＯ2 組成は１５００℃、ＣａＯ・ＭｇＯ・
２ＳｉＯ2 組成は１４００℃でそれぞれ３０ｍｉｎ溶融後、水中に流しだして急冷し、作
製した。得られた試料は、３５０メッシュ全通まで粉砕した。
【００４０】
　２ＣａＯ・ＭｇＯ・２ＳｉＯ2 組成では、固相反応法により作製した材料（以下、ＡＫ
と記す) は、オケルマナイト単一相であった。ガラス質材料（以下、ＡＫ−Ｇと記す) で
は、ほぼ非晶質と思われた（図２、（ａ））。ＣａＯ・ＭｇＯ・２ＳｉＯ2 組成では、材
料（以下、ＤＩと記す) は、ディオプサイドのみが析出していた。また、ガラス質材料（
以下、ＤＩ−Ｇと記す) では、非晶質と推定された（図２、（ｃ））。
【００４１】
（水和反応性）
　水和試験後、固相反応法により作製した結晶質材料は、ＤＩ、ＡＫとも壊れないように
金型から取り出すことはできず、硬化していないことが分かった。水和試験前後で新たな
生成物は見られず、粒子が凝集しているのみであった。両者とも水和試験後の比表面積値
は試験前の５倍以上になっていた。水和試験により新たな生成物が析出し、比表面積値が
大きくなっていた。ＡＫ−Ｇは、水和試験後の試料は、原形を保持したまま金型から取り
出すことができ、硬化していることが分かった（図２、（ｂ））。更に、水中で３０ｍｉ
ｎ超音波分散処理したが、崩壊は見られず、白濁も全くなかった。ＤＩやＡＫに比べて水
和が進んでいた。水和反応によると考えられる注水直後の一次発熱ピークと約２時間後の
二次発熱ピークが観察された（図３、（ａ）：ＡＫ−Ｇの発熱、（ｂ）：ＤＩ−Ｇの発熱
）。
【００４２】
　ＸＲＤパターンから、ＡＫ−Ｇ（水和後）では、水和試験後に薄板状のＣａＯ−ＳｉＯ
2 −Ｈ2 Ｏ（以下、Ｃ−Ｓ−Ｈとする) が生成していた（図２、（ｂ））。ＳＥＭ写真で
は、粒子の表面に小さな薄板状の生成物が多量に析出していた。この薄板状の析出物は、
形状の特徴やＸＲＤ結果からＣ−Ｓ−Ｈであると考えられた。比表面積値は、水和試験後
は試験前の２０倍以上になっていた。比表面積値が増加したのは、水和反応によりＣ−Ｓ
−Ｈが生成したためと考えられた。
【００４３】
　ＤＩ−Ｇでも水和反応により硬化が認められた。しかし、ＡＫ−Ｇに比べ水硬性は弱い
と想定された。水和試験後の試料は原形を保持したまま金型から取り出すことができた。
水中で３０分間超音波分散処理したところ、試料の崩壊は見られなかったが、水が白濁し
た。水が白濁したのは十分に硬化していないためと思われた。ＩＣＰにより分析した溶出
Ｃａ、Ｍｇイオンの量は、それぞれ、０．２４、０．０７ｍｇ／ｇであった。水和発熱曲
線では注水直後の一次発熱ピークのみが観察された（図３、（ｂ））。しかし、３０時間
以降にゆるやかな発熱が始まっており、測定範囲外である４５時間以降に二次発熱ピーク
が存在するものと予想できる。
【００４４】
　ＸＲＤパターンから、ＤＩ−Ｇ（水和後）では粒子表面にＣ−Ｓ−Ｈ膜が生成していた
（図２、（ｄ））。ＸＲＤパターンでは、水和試験前に認められた３０°（２θ) 前後の
ハローが、水和試験後は弱くなった。ＳＥＭ写真では、粒子表面が溶解した痕跡が見られ
た。以上の結果から、粒子の表面でＣ−Ｓ−Ｈ膜の生成が起こっていると思われた。これ
は、Ｃ−Ｓ−Ｈが薄板状の結晶に成長する前の状態であると考えられる。そのため、ＸＲ
Ｄでは、明瞭にＣ−Ｓ−Ｈが検出できなかったと言える。比表面積値は水和試験により２
０倍以上になっていた。これは、生成したＣ−Ｓ−Ｈが低結晶性のため表面積が大きいた
めと思われた。
【００４５】
（圧縮強度）
　ＡＫ−Ｇでは、水和試験３ｈで１０ＭＰａ、６ｈで２７ＭＰａの圧縮強度が得られた。
ＤＩ−Ｇでは、強度が小さく測定不能であった。
（凝固時間）
　各硬化液による凝固時間を測定したところ、水及び生理食塩液を硬化液とした場合は、
ＡＫ、ＤＩ、ＤＩ−Ｇでは、いずれも３時間経過後、ＡＫ−Ｇでは、９０分後に凝固して
いた。リン酸アンモニウムを用いた時には、結晶質材料のＤＩ、ＡＫでは、それぞれ、６
分、４分で凝固した。ガラス質材料のＤＩ−Ｇ、ＡＫ−Ｇは、瞬結した。このように、リ
ン酸アンモニウムを硬化液とすることで、いずれの試料も顕著な凝固反応を示した。
【実施例８】
【００４６】
　実施例７で得られた粉末を、二酸化チタン粉末（テイカ社製、２０ｎｍ）と混合し、水
と混練りした。これを塗布し、１時間経過させた。その結果、強固な酸化チタンとシリケ
ートの複合膜が得られた。凝固時間や水和反応は、実施例７と同様であった。ニオイの成
分をよく吸着し、これを光触媒が分解した。その結果、３．０ｐｐｍのアンモニアを１時
間で処理することができた。本発明は、その精神又は主要な特徴から逸脱することなく、
他のいろいろな形態で実施することができる。そのため、前述の実施例は、あらゆる点で
単なる例示にすぎず、限定的に解釈してはならない。更に、特許請求の範囲の均等範囲に
属する変更は、すべて本発明の範囲内のものである。
【産業上の利用可能性】
【００４７】
　以上詳述したように、本発明は、光触媒機能を有する水硬性複合材料及びその製造方法
に係るものであり、本発明により、１）物質吸着機能、調湿機能、及び／又は光触媒機能
などの複合化された機能を有する水硬性複合材料を提供することができる。２）自己硬化
性、自己接着性をもち、バインダーを用いることなく塗布するだけで固化、定着、及び接
着する複合材料が得られる。３）カルシウムシリケート系セメント、リン酸カルシウム系
セメントを用いた新素材を提供することができる。４）上記水硬性複合材料を表面に形成
した構造部材を提供することができる。
【図面の簡単な説明】
【００４８】
【図１】図１は、実施例１の粉末及び市販のアパタイトの分光光度計による全波長の吸収スペクトルを示す（ＵＶ−（ａ）：実施例１の粉末、ＵＶ−（ｂ）：市販のアパタイト粉末）。
【図２】図２は、水硬性複合材料のＸＲＤパターンを示す（（ａ）：ＡＫ−Ｇ、（ｂ）：ＡＫ−Ｇ（水和後）、（ｃ）：ＤＩ−Ｇ、（ｄ）：ＤＩ−Ｇ（水和後））。
【図３】図３は、注水直後の一次発熱ピークと約２時間後の二次発熱ピークを示す。
【図１】
2004076002.tif 000003
【図２】
2004076002.tif 000004
【図３】
2004076002.tif 000005